Podtech/llm-jp-corpus-v4-ja_patent huggingface dataset:
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
少なくとも１つの軸方向に移動可能な上方パンチを有する上方ダイと、少なくとも１つの軸方向に移動可能な下方パンチを有する下方ダイとを有するツールセットを使用して、非軸方向の特徴部を有する粉末金属部品に粉末金属を圧縮成形するための装置であって、
ａ）上方ダイの底面と下方ダイの上面との間に位置決めされたアンダーカットダイと、
ｂ）円周パターンの複数の成形パンチを含むアンダーカットダイと、
ｃ）外縁と、第１の側縁と、第２の側縁と、先端とを有する各々の成形パンチとを備え、
少なくとも１つの成形パンチの外縁が、互いに対し円周方向に移動するように成形パンチを付勢して内周を形成する駆動機構と動作可能に係合される装置。
【請求項２】
アンダーカットダイが２つの保持プレートの間に位置決めされ、保持プレートが基部プレート及び上方プレートからなり、
アンダーカットダイ及び保持プレートが、２つの圧縮成形ダイの間に位置決めされる、請求項１に記載の装置。
【請求項３】
先端の近傍の各々の成形パンチの第１の側縁の一部が動作縁部を画定し、各々の成形パンチの第１の側縁が、隣接する成形パンチの第２の側縁に摺動可能に係合する、請求項１に記載の装置。
【請求項４】
すべての成形パンチの動作縁部の組み合わせが内周を形成し、
内周が設計形状を画定し、
そしてアンダーカットダイの複数の成形パンチがほぼ多角形またはほぼ円形の設計形状のいずれかを形成するように、各々の成形パンチの動作縁部が直線である、請求項１に記載の装置。
【請求項５】
成形パンチが少なくとも２つの部分に分割され、各々の部分の成形パンチが、粉末金属部品の非対称の非軸方向の特徴部を形成するために異なる長さのものであり、
非対称の非軸方向の特徴部がカムローブである、請求項１に記載の装置。
【請求項６】
駆動機構が、内周の最大直径位置から内周の最小直径位置に向かって回転かつ摺動するように成形パンチを付勢し、
各々の成形パンチが、少なくとも１つの保持プレートに形成された複数の湾曲スロットの１つを通して横断する少なくとも１つの直立ピンを有し、少なくとも１つの保持プレートとピンとが係合して、基部プレートとアンダーカットダイの上方プレートとの間でほぼ円周方向に回転するように各々の成形パンチを案内し、
そしてアンダーカットダイの内周の近傍に配置された湾曲スロットの曲率が、螺旋の経路に近似するように、複数のスロットが基部プレートおよび上方プレートの両方に形成される、請求項１に記載の装置。
【請求項７】
駆動機構が、少なくとも１つの成形パンチの外縁に形成された歯と動作可能に噛合するウォームギヤであり、
そして駆動機構が、成形パンチの外縁に接続されたシャフト部材を有する油圧式又は空気圧式に作動されるシリンダであり、シャフト部材が成形パンチと動作可能に係合される、請求項１に記載の装置。
【請求項８】
非軸方向の特徴部が、粉末金属部品のより大きな直径の２つの円周特徴部の間のアンダーカットであり、
アンダーカットがほぼ円形またはほぼ多角形である、請求項１に記載の装置。
【請求項９】
粉末金属部品が、アンダーカットのいずれかの側面に配置された２つの円周列の歯を有するギヤ又はスプロケットである、請求項８に記載の装置。
【請求項１０】
非軸方向の特徴部を有する粉末金属部品に粉末金属を圧縮成形するための方法であって、
ａ）粉末金属をツールセットのキャビティに挿入するステップであって、ツールセットが、少なくとも１つの軸方向に移動可能な上方パンチを有する上方ダイと、少なくとも１つの軸方向に移動可能な下方パンチを有する下方ダイと、上方ダイと下方ダイとの間に配置されたアンダーカットダイとを備え、アンダーカットダイが、円周パターンを形成する複数の同一平面の成形パンチを含み、円周方向に配置された成形パンチが外周と内周とを有し、各々の成形パンチが第１の側縁と、第２の側縁と、外縁と、先端とを有するステップと、
ｂ）駆動機構を作動して、成形パンチを内周の最大直径位置から最小直径位置に回転させる間に、漸次圧力を増加させつつ、上方パンチと下方パンチとを互いに向かってキャビティ内に移動させて、圧縮成形粉末金属部品を形成するステップと、
ｃ）上方及び下方パンチに対する圧力を解放し、上方及び下方パンチをキャビティから引っ込める間に、成形パンチを最小直径位置から最大直径位置に回転させるステップと、
ｄ）圧縮成形粉末金属部品をキャビティから取り除くステップと、
を含む方法。
【請求項１１】
アンダーカットダイが２つの保持プレートの間に位置決めされ、保持プレートが基部プレート及び上方プレートからなり、
そしてアンダーカットダイ及び保持プレートが、２つの圧縮成形ダイの間に位置決めされる、請求項１０に記載の方法。
【請求項１２】
先端の近傍の各々の成形パンチの第１の側縁の一部が動作縁部を画定し、動作縁部が粉末金属部品に非軸方向の特徴部を生成する内周を形成するために組み合わさる、請求項１０に記載の方法。
【請求項１３】
粉末金属部品が、２つの円周列の歯を有するギヤ又はスプロケットであり、
そして非軸方向の特徴部が、２つの円周列の歯の間のほぼ円形またはほぼ多角形のアンダーカットである、請求項１０に記載の方法。
【請求項１４】
駆動機構が、完全な圧力を圧縮成形ダイに加える前に成形パンチを内周の最小直径位置に回転させる、請求項１０に記載の方法。
【請求項１５】
駆動機構が、成形パンチを内周の最小直径位置に徐々に回転させて、圧縮成形ダイに加えられる漸次増加する圧力に対応させる、請求項１０に記載の方法。
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
皮膜で被覆される硫黄ポリマー系基材の少なくとも一つの表面を処理する方法であって、皮膜を基材の表面上にデポジットする前に、該表面を少なくとも１種の還元剤を含有する処理組成物と接触させる工程を含む方法。
【請求項２】
前記還元剤が１以上のチオ酸またはその塩である請求項１に記載の方法。
【請求項３】
前記還元剤が、チオグリコール酸、チオグリコール酸カリウム、チオグリコール酸ナトリウム、チオグリコール酸カルシウム、チオグリコール酸マグネシウム、モノチオグリコール酸グリセロール、チオグリコール酸アンモニウム、チオグリコール酸アミン、ジチオグリコール酸ジアンモニウム、チオ乳酸、チオ乳酸アンモニウム、チオグリコール酸グアニジン、チオリンゴ酸、２−メルカプトプロピオン酸、３−メルカプトプロピオン酸、リポ酸、ジヒドロリポ酸、チオサリチル酸、ジチオエリトリトール、チオグリセロール、チオグリコール、ジチオエリトリトール、ジチオトレイトール、１，３−ジチオプロパノール、チオキサンチン、システイン、ホモシステイン、Ｎ−アセチル−Ｌ−システイン、システアミン、Ｎ−アセチル−システアミン、Ｎ−プロピオニル−システアミン、パンテテイン、ＮａＨＳＯ３、ＬｉＳ、Ｎａ２Ｓ、Ｋ２Ｓ、ＭｇＳ、ＣａＳ、ＳｒＳ、ＢａＳ、（ＮＨ４）２Ｓ、ジヒドロリポ酸６，８−ジチオオクタン酸ナトリウム、６，８−ジチオオクタン酸ナトリウム、硫化水素塩、チオグリコールアミド、グルタチオン、チオグリコールヒドラジド、ケラチナーゼ、硫酸ヒドラジン、二硫酸ヒドラジン、トリイソシアナート、２，３−ジメルカプトコハク酸、Ｎ−（メルカプトアルキル）−ω−ヒドロキシアルキルアミド、Ｎ−モノまたはＮ，Ｎ−ジアルキルメルカプト−４−ブチルアミド、アミノメルカプト−アルキルアミド、Ｎ−（メルカプトアルキル）コハク酸誘導体およびＮ−（メルカプトアルキル）スクシンイミド誘導体、アルキルアミノメルカプトアルキルアミド、チオグリコール酸２−ヒドロキシプロピルとチオグリコール酸（２−ヒドロキシ−１−メチル）エチルとの共沸混合物、メルカプトアルキルアミノアミド、Ｎ−メルカプト−アルキルアルカンジアミドおよびホルムアミジンスルフィン酸誘導体、スルフィット、ビスルフィット、並びにこれらの塩から選択される１つ以上である請求項１に記載の方法。
【請求項４】
前記還元剤が、チオグリコール酸ナトリウム、チオグリコール酸カリウム、チオグリコール酸アンモニウム、およびチオグリコール酸アミンから選択される１つ以上である請求項３に記載の方法。
【請求項５】
前記処理組成物のｐＨ値が、１０より大きい請求項１から４のいずれかに記載の方法。
【請求項６】
前記処理組成物が、組成物総重量に対し２〜３０重量％の前記還元剤を含有する請求項１から５のいずれかに記載の方法。
【請求項７】
前記処理組成物が少なくとも１種の金属硫化物を含有する請求項１から６のいずれかに記載の方法。
【請求項８】
基材にソーダ溶液を塗布する後続工程を含まない請求項１から７のいずれかに記載の方法。
【請求項９】
少なくとも１種の酸化剤を含有する酸化組成物で処理する付加的工程を含む請求項１から８のいずれかに記載の方法。
【請求項１０】
前記酸化剤が、過酸化水素、臭素酸アルカリ、ポリチオナート、および過酸塩から選択される１つ以上である請求項９に記載の方法。
【請求項１１】
前記酸化組成物が、組成物総重量に対し２〜１５重量％の前記酸化剤を含有する請求項９または１０に記載の方法。
【請求項１２】
少なくとも１種のホスホリル化剤を含有するホスホリル化組成物で処理する付加的工程を含む請求項１から１１のいずれかに記載の方法。
【請求項１３】
前記ホスホリル化剤が、亜リン酸トリアルキル、ホスホン酸、およびホスフィン酸から選択される請求項１２に記載の方法。
【請求項１４】
前記ホスホリル化組成物が、組成物総重量に対し２〜１５重量％の前記ホスホリル化剤を含有する請求項１２または１３に記載の方法。
【請求項１５】
前記基材の硫黄ポリマーが、ポリチオ（メタ）アクリラート、ポリチオウレタン、ポリチオウレタン−尿素、およびポリエピスルフィドから選択される請求項１から１４のいずれかに記載の方法。
【請求項１６】
前記基材の粗さＲａが４ｎｍより小さい請求項１から１５のいずれかに記載の方法。
【請求項１７】
前記基材の粗さＲａが４ｎｍより大きい請求項１から１５のいずれかに記載の方法。
【請求項１８】
前記基材が眼科用レンズである請求項１から１７のいずれかに記載の方法。
【請求項１９】
前記眼科用レンズが眼鏡レンズである請求項１８に記載の方法。
【請求項２０】
前記皮膜が耐摩耗ポリマー皮膜である請求項１から１９のいずれかに記載の方法。
【請求項２１】
硫黄ポリマー系基材の少なくとも一つの表面を被覆する方法であって、皮膜を前記基材の表面上にデポジットする前に、該表面を請求項１から２０のいずれかに記載の処理方法を用いて処理する工程を含む方法。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
真空下、低ＭＷフェニルアルキルシロキサンの量に基づいて５０ｐｐｍ以上の量で水酸化ナトリウム、水酸化カリウム、水酸化マグネシウム、水酸化カルシウム、水酸化ルビジウム、水酸化アンモニウム、水酸化テトラアルキルアンモニウム、テトラアルキルアンモニウムアルコキシドおよびホスホニウムヒドロキシドの群から選ばれる１種以上のアルカリを含むアルカリ水溶液の存在下で低ＭＷフェニルアルキルシロキサンを重合することにより、低ＭＷフェニルアルキルシロキサンから実質的に純粋な高ＭＷフェニルアルキルシロキサンを製造する方法。
【請求項２】
前記低ＭＷフェニルアルキルシロキサンのアルキル置換基が１〜６個の炭素原子を有することを特徴とする請求項１に記載の方法。
【請求項３】
前記低ＭＷフェニルアルキルシロキサンが２００〜１０００の平均ＭＷを有することを特徴とする請求項１または２に記載の方法。
【請求項４】
前記低ＭＷフェニルアルキルシロキサンが直鎖状であること、および／または、前記低ＭＷフェニルアルキルシロキサンが−ＯＨ停止されていることを特徴とする請求項１〜３のいずれか一項に記載の方法。
【請求項５】
前記アルカリが水酸化アルカリ金属から選ばれることを特徴とする請求項１〜４のいずれか一項に記載の方法。
【請求項６】
前記方法が、初期は真空下で進み、その後、重合停止前は一定期間大気圧前後で行われることを特徴とする請求項１〜５のいずれか一項に記載の方法。
【請求項７】
前記重合反応が中和剤を用いて停止されることを特徴とする請求項１〜６のいずれか一項に記載の方法。
【請求項８】
前記高ＭＷフェニルアルキルシロキサンは１０，０００を超える平均ＭＷを有することを特徴とする請求項１〜７のいずれか一項に記載の方法。
【請求項９】
１０〜６０重量％の請求項１〜８のいずれか一項に記載の方法に従って製造された高ＭＷフェニルアルキルシロキサンと、０〜４０％の可塑剤と、０〜１０％のレオロジー添加剤と、０〜８５％の無機充填剤または無機充填剤の混合物と、０．１〜１０％の架橋剤と、０．０１％〜５％の接着促進剤と、０．０１〜５％の触媒とを含むシーラント組成物。
【請求項１０】
鉱物油、フタル酸エステルおよび低ＭＷポリシロキサンから選ばれる可塑剤を含むこと、および／または、炭酸カルシウム、シリカ、酸化アルミニウム、マイカおよびカオリンから選ばれる無機充填剤を含むこと、および／または、前記架橋剤がアルキルトリアルコキシシランまたはジシラアルカンを含むこと、および／または、前記接着促進剤がエチレンジアミンプロピルトリメトキシシランを含むこと、および／または、前記触媒がスズ、チタン、アルミニウム、ジルコニウムまたはビスマス化合物を含むことを特徴とする請求項９に記載のシーラント組成物。
【請求項１１】
請求項９または１０に記載のシーラント組成物を含む断熱ガラスユニット。
【請求項１２】
請求項１〜８のいずれか一項に記載の方法に従って製造された実質的に純粋な高ＭＷフェニルアルキルシロキサンの、シーラント組成物における使用。
【請求項１３】
請求項９または１０に記載のシーラント組成物を含む二液型シーラント。
【請求項１４】
請求項１〜８のいずれか一項に記載の方法に従って製造された実質的に純粋な高ＭＷフェニルアルキルシロキサンの、（ｉ）オプトエレクトロニクス、発光ダイオード（ＬＥＤｓ）、レンズ、太陽電池およびアレイ用の光学的接着、シーラント、コーティングおよび／または封止剤、または（ｉｉ）ヘアーおよびスキン用パーソナルケア製品ならびに繊維および紙を処理するためのコーティングにおける使用。
【手続補正書】
【提出日】平成23年6月3日(2011.6.3)
【手続補正１】
【補正対象書類名】特許請求の範囲
【補正対象項目名】請求項１
【補正方法】変更
【補正の内容】
【請求項１】
エポキシ化合物含有組成物の硬化のための潜在性触媒として１７５℃を下回る温度での、式Ｉ
【化１】
2010529271.tif 000001
［式中、Ｒ１及びＲ３は互いに独立してメチル基、エチル基、ｎ−プロピル基、イソプロピル基、ｎ−ブチル基、ｓｅｃ−ブチル基又はｔｅｒｔ．−ブチル基を示し、
Ｒ２、Ｒ４及びＲ５は互いに独立してＨ原子又は１〜２０個の炭素原子を有する有機性基を示し、その際、Ｒ４及びＲ５はさらに一緒になって脂肪族又は芳香族の環を形成することができ、
Ｘはシアニド、シアネート、フタル酸、イソフタル酸、シュウ酸、マロン酸、コハク酸、グルタル酸、アジピン酸、安息香酸、フェニル酢酸、ギ酸、酢酸、アセチル酢酸、乳酸、グリコール酸、グリコキシル酸及びメチル−メルカプト酢酸のアニオンから成る群から選択されたアニオンを示し、かつ、
ｎは１、２又は３を示す］の１，３−置換イミダゾリウム塩の使用。但し、イミダゾリウム塩として、１−エチル−２，３−ジメチルイミダゾリウムアセテート及び１−エチル−２，３−ジメチルイミダゾリウムアセテート−酢酸複合体を除く。
【手続補正書】
【提出日】平成23年5月30日(2011.5.30)
【手続補正１】
【補正対象書類名】明細書
【補正対象項目名】００５４
【補正方法】変更
【補正の内容】
【００５４】
このように本発明の幾つかの特定の態様を説明してきたが、本明細書中に含まれる教示に照らせば、具体的に説明していない種々の変更、修飾、及び改良を実行可能であり、本発明の範囲内に含まれることは当業者には明らかである。そのような変更、修飾、及び改良は、本開示により自明とされているように、本明細書中で明示的には述べてはないがこの記載の一部であると意図しており、本発明の精神及び範囲内にあると意図している。したがって、前述の説明は、単に例としてのものであり、限定するものではない。本発明は、以下の特許請求の範囲、またその均等物に定義されるようにのみ限定される。
［本発明の態様］
１．フッ化水素と、アクリルアミド単位及びアクリレート単位を含む架橋コポリマーとを含む組成物であって、固体又はゲルの形態である前記組成物。
２．前記アクリルアミド単位がポリアクリルアミド単位である、１記載の組成物。
３．前記アクリレート単位がポリアクリレート単位である、１記載の組成物。
４．前記アクリレート単位がポリアクリル酸塩単位である、１記載の組成物。
５．前記コポリマーが、アルカリ金属及びアンモニウムから選択されるイオン供給源を含む、１記載の組成物。
６．前記コポリマーが、該組成物の全重量に基づいて約０．５〜約５０重量パーセントである、１記載の組成物。
７．前記コポリマーが、約５，０００〜約５，０００，０００の分子量を有する、１記載の組成物。
８．前記フッ化水素が無水フッ化水素である、１記載の組成物。
９．セルロースエーテル、加工デンプン、デンプン誘導体、天然ゴム誘導体、ポリアクリル酸塩、エチレンオキシドポリマー、メタクリル酸ポリマー、ポリエチレンイミンポリマー、ポリビニルピロリドンポリマー、及びこれらの混合物からなる群から選択される水溶性ポリマーを更に含む、１記載の組成物。
１０．（ａ）アクリルアミド単位とアクリル酸塩単位とを含む架橋コポリマーを提供すること；及び、
（ｂ）前記架橋コポリマーを無水フッ化水素と接触させて、１記載の組成物を形成すること
を含む、フッ化水素組成物を調製するための方法。
１１．（ａ）１記載の組成物を提供すること；及び、
（ｂ）フッ化水素蒸気を遊離させるように該組成物を処理すること
を含む、フッ化水素を回収するための方法。
１２．（ａ）１記載の組成物を提供すること；及び、
（ｂ）前記組成物を、化学反応において、触媒、フッ素化剤、又は化学反応体として用いること
を含む、フッ化水素を回収するための方法。
１３．次の各工程：
（ａ）１記載のフッ化水素組成物を調製すること；
（ｂ）該組成物を貯蔵容器中に貯蔵すること；及び、
（ｃ）該貯蔵容器を目的地へと輸送すること
を含む、フッ化水素を輸送するための方法。
【手続補正２】
【補正対象書類名】特許請求の範囲
【補正対象項目名】全文
【補正方法】変更
【補正の内容】
【特許請求の範囲】
【請求項１】
フッ化水素と、アクリルアミド単位及びアクリレート単位を含む架橋コポリマーとを含む組成物であって、固体又はゲルの形態である前記組成物。
【請求項２】
（ａ）請求項１記載の組成物を提供すること；及び、
（ｂ）フッ化水素蒸気を遊離させるように該組成物を処理すること
を含む、フッ化水素を回収するための方法。
【請求項３】
次の各工程：
（ａ）請求項１記載のフッ化水素組成物を調製すること（ここで、該組成物はゲルである）；
（ｂ）該組成物を貯蔵容器中に貯蔵すること；及び、
（ｃ）該貯蔵容器を目的地へと輸送すること
を含む、フッ化水素を輸送するための方法。
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
８０〜９８重量パーセントの架橋性ポリマーであって、前記架橋性ポリマーが、低密度ポリエチレン（ＬＤＰＥ）、線状低密度ポリエチレン（ＬＬＤＰＥ）、高密度ポリエチレン（ＨＤＰＥ）、中密度ポリエチレン（ＭＤＰＥ）、超低密度ポリエチレン、塩素化ポリエチレン、ポリプロピレン、エチレンプロピレンコポリマー、エチレン−プロピレンターポリマー、エチレン−プロピレン−ジエンモノマー（ＥＰＤＭ）、エチレンビニルアセテート（ＥＶＡ）、ポリブタジエン、スチレン−アクリロニトリル（ＳＡＮ）、アクリロニトリル−ブタジエン−スチレン（ＡＢＳ）、シリコーンゴム、クロロスルホン化ポリエチレン、フルオロエラストマー、及びそれらの組み合わせからなる群より選択される前記架橋性ポリマー；
１〜１０重量パーセントのスコーチ防止物質であって、前記スコーチ防止物質は極性ニトロキシドであり、前記極性スコーチ防止物質が、４−ヒドロキシ−２，２，６，６−テトラメチルピペリジン−１−オキシル（４−ヒドロキシ−ＴＥＭＰＯ）、及び４−オキソ−２，２，６，６，テトラメチルピペルジン−Ｎ−オキシル（４−オキソ−Ｔｅｍｐｏ）からなる群より選択される前記スコーチ防止物質；および
１〜１０重量パーセントの移行防止物質であって、前記移行防止物質は剥離可能なオルガノクレーであり、前記オルガノクレーが第４級アンモニウム塩で改質された天然モンモリロナイトである前記移行防止物質とを含み；
任意に、過酸化物を含有するフリーラジカル開始剤をさらに含む、
溶融ブレンド反応生成物を含む架橋性組成物であって；
スコーチ防止物質の移行が減少している前記架橋性組成物。
【請求項２】
前記剥離したオルガノクレーが、１０：１〜２０：１の範囲の表面積／厚さの比を有する剥離した小板を1つ以上有する、請求項１に記載の架橋性組成物。
【請求項３】
前記過酸化物が、ジアルキルペルオキシド、ジアシルペルオキシド、及びジペルオキシケタール開始剤からなる群より選択される、請求項１に記載の架橋性組成物。
【請求項４】
架橋性組成物中のスコーチ防止剤の移行を減少させる方法であって：
架橋性ポリマーを選択するステップと；
スコーチ防止物質を選択するステップであって、前記スコーチ防止物質が極性ニトロキシドであるステップと；
移行防止物質を選択するステップであって、前記移行防止物質が剥離可能なオルガノクレーであるステップと；
任意に、フリーラジカル開始剤を選択するステップと；
前記フリーラジカル開始剤、前記スコーチ防止物質及び前記移行防止物質を前記架橋性ポリマー中に溶融ブレンドするステップと；
それによって前記オルガノクレーを少なくとも部分的に剥離させて、１つ又はそれ以上の１０：１〜２０：１の範囲の表面積／厚さの比を有する剥離した小板にするステップと；
それによってスコーチ防止物質の移行が減少した前記架橋性組成物を生成するステップとを含む、方法。
【請求項５】
８０〜９８重量パーセントの架橋性ポリマーであって、前記架橋性ポリマーが、低密度ポリエチレン（ＬＤＰＥ）、線状低密度ポリエチレン（ＬＬＤＰＥ）、高密度ポリエチレン（ＨＤＰＥ）、中密度ポリエチレン（ＭＤＰＥ）、超低密度ポリエチレン、塩素化ポリエチレン、ポリプロピレン、エチレンプロピレンコポリマー、エチレン−プロピレンターポリマー、エチレン−プロピレン−ジエンモノマー（ＥＰＤＭ）、エチレンビニルアセテート（ＥＶＡ）、ポリブタジエン、スチレン−アクリロニトリル（ＳＡＮ）、アクリロニトリル−ブタジエン−スチレン（ＡＢＳ）、シリコーンゴム、クロロスルホン化ポリエチレン、フルオロエラストマー、及びそれらの組み合わせからなる群より選択される前記架橋性ポリマー；
１〜１０重量パーセントのスコーチ防止物質であって、前記スコーチ防止物質は極性ニトロキシドであり、前記極性スコーチ防止物質が、４−ヒドロキシ−２，２，６，６−テトラメチルピペリジン−１−オキシル（４−ヒドロキシ−ＴＥＭＰＯ）、及び４−オキソ−２，２，６，６，テトラメチルピペルジン−Ｎ−オキシル（４−オキソ−Ｔｅｍｐｏ）からなる群より選択される前記スコーチ防止物質；および
１〜１０重量パーセントの移行防止物質であって、前記移行防止物質は剥離可能なオルガノクレーであり、前記オルガノクレーが第４級アンモニウム塩で改質された天然モンモリロナイトである前記移行防止物質とを含み；
任意に、過酸化物を含有するフリーラジカル開始剤をさらに含む、
溶融ブレンド反応生成物を含む架橋性組成物の架橋反応生成物を含む物品であって；
前記架橋性組成物中のスコーチ防止剤の移行が減少している、物品。
【手続補正書】
【提出日】平成23年4月26日(2011.4.26)
【手続補正１】
【補正対象書類名】明細書
【補正対象項目名】発明の名称
【補正方法】変更
【補正の内容】
【発明の名称】硬化性フルオロシリコーンエラストマー組成物、硬化フルオロシリコーンエラストマーの製造方法、硬化フルオロシリコーンエラストマー、それを含む製品、ホース構造物、および硬化フルオロシリコーンエラストマーの熱安定性または耐熱性を改良する方法
【手続補正２】
【補正対象書類名】特許請求の範囲
【補正対象項目名】全文
【補正方法】変更
【補正の内容】
【特許請求の範囲】
【請求項１】
Ａ）７０〜９５重量％のフルオロシリコーンエラストマーベース、
Ｂ）Ｂ1）カーボンブラック、
Ｂ2）炭酸カルシウム、
Ｂ3）酸化鉄、
Ｂ4）任意に、酸化亜鉛
を含む１．５〜４０重量％の安定剤であって、安定剤１００重量部中に使用される成分Ｂ1、Ｂ2、Ｂ3および任意のＢ4の量は、２〜５０重量部まで変化する安定剤、および
Ｃ）０．１〜３重量％の硬化剤
を含み、ただし、成分Ａ）、Ｂ）およびＣ）の重量％は合計して１００重量％になる硬化性フルオロシリコーンエラストマー組成物。
【請求項２】
前記フルオロシリコーンエラストマーベースが；
Ａ1）パーフルオロアルキルポリジオルガノポリシロキサン、
Ａ2）補強性充填剤、
Ａ3）任意の非フッ素化ポリジオルガノポリシロキサン、
Ａ4）水酸化セリウムまたはセリウム水和物、および
Ａ5）任意の接着促進剤
を含む請求項１に記載の硬化性フルオロシリコーンエラストマー組成物。
【請求項３】
前記安定剤１００部が、
１０〜４０部のＢ1）カーボンブラック、
１０〜４０部のＢ2）炭酸カルシウム、および
１０〜４０部のＢ3）酸化鉄
を含む請求項１または２に記載の硬化性フルオロシリコーンエラストマー組成物。
【請求項４】
Ａ1）５０〜９０重量％のパーフルオロアルキルポリジオルガノポリシロキサン、
Ａ2）２．５〜４７．５重量％の補強性充填剤、
Ａ3）０．１〜５重量％の非フッ素化ポリジオルガノポリシロキサン、
Ａ4）０．１〜１０重量％の水酸化セリウムまたはセリウム水和物、および
Ｂ1）１〜６重量％のカーボンブラック、
Ｂ2）１〜６重量％の炭酸カルシウム、
Ｂ3）１〜６重量％の酸化鉄、および
Ｃ）０．１〜３重量％の硬化剤
を含み、ただし、すべての成分の重量％は合計して１００重量％である請求項１〜３のいずれか一項に記載の硬化性フルオロシリコーンエラストマー組成物。
【請求項５】
平均式（Ｍｅ3ＳｉＯ）（ＭｅＨＳｉＯ）x（ＲfＣＨ2ＣＨ2（Ｍｅ）ＳｉＯ）y（ＳｉＭｅ3）（式中、ｘおよびｙは１から２００までであり、Ｍｅはメチルであり、かつＲｆは１〜１０個の炭素原子を含むパーフルオロアルキル基である）を有するフルオロ変性オルガノ水素ポリシロキサンから選ばれる接着促進剤をさらに含む請求項４に記載の硬化性フルオロシリコーンエラストマー組成物。
【請求項６】
ｉ）請求項１〜５のいずれか一項に記載の組成物の混合物をある形状に成形すること、および
ｉｉ）形状化された混合物を加硫し、硬化フルオロシリコーンエラストマーを生成させること
を含む硬化フルオロシリコーンエラストマーの製造方法。
【請求項７】
請求項６に記載の方法で製造された硬化フルオロシリコーンエラストマー。
【請求項８】
前記硬化フルオロシリコーンエラストマーが、少なくとも７ＭＰａの引張り強さおよび少なくとも２００％の伸びを有する請求項７に記載の硬化フルオロシリコーンエラストマー。
【請求項９】
前記硬化フルオロシリコーンエラストマーの引張り強さが、２２５℃で７日間の硬化フルオロシリコーンエラストマーの熱劣化で２５％を超えて減少しない、および／または
前記硬化フルオロシリコーンエラストマーの引張り強さが、１７５℃で７日間の硬化フルオロシリコーンエラストマーのモーターオイルへの暴露で２５％を超えて減少しない、および／または
前記硬化フルオロシリコーンエラストマーの伸びが、２２５℃で７日間の硬化フルオロシリコーンエラストマーの熱劣化で２５％を超えて減少しない、および／または
前記硬化フルオロシリコーンエラストマーの伸びが、１７５℃で７日間の硬化フルオロシリコーンエラストマーのモーターオイルへの暴露で２５％を超えて減少しない
請求項７または８に記載の硬化フルオロシリコーンエラストマー。
【請求項１０】
請求項７〜９のいずれか一項に記載の硬化フルオロシリコーンエラストマーを含む製品。
【請求項１１】
前記物品が、Ｏリング、ガスケット、シール、ライナー、ホース、ダイヤフラム、ブーツ、弁、ベルト、ブランケット、コーティング、ロール、成形品、押出シート、チョークおよび押出品から選択される請求項１０に記載の製品。
【請求項１２】
請求項７〜９のいずれか一項に記載の硬化フルオロシリコーンエラストマーを含む内部ライナーを備えたホース構造物。
【請求項１３】
Ｉ）Ｂ1）カーボンブラック、
Ｂ2）炭酸カルシウム、
Ｂ3）酸化鉄、および
Ｂ4）任意に、酸化亜鉛
を含む熱安定剤をフルオロシリコーンエラストマーベースおよび硬化剤と混合すること、
ＩＩ）該熱安定剤を含有するフルオロシリコーンエラストマーベースを加硫すること
を含む硬化フルオロシリコーンエラストマーの熱安定性または耐熱性を改良する方法。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
式：
【化１】
2010529260.tif 000001
で表わされる少なくとも１つの第１の２価単位を含む組成物であって、式中、
各Ｒｆは、独立して、
Ｒｆａ−（Ｏ）ｔ−ＣＨＦ−（ＣＦ２）ｎ−；
［Ｒｆａ−（Ｏ）ｔ−Ｃ（Ｌ）Ｈ−ＣＦ２−Ｏ］ｍ−Ｗ−；
Ｒｆｂ−Ｏ−（ＣＦ２）ｐ−；
Ｆ（ＣｋＦ２ｋ）−（Ｏ−ＣｋＦ２ｋ）ｐ−Ｏ−ＣＦ２−；及び
ＣＦ３−Ｏ−（ＣＦ２）３−（ＯＣＦ（ＣＦ３）−ＣＦ２）ｚ−Ｏ−Ｌ１−；
からなる群から選択され、
各Ｑは、独立して、結合、−Ｃ（Ｏ）−Ｎ（Ｒ１）−及び−Ｃ（Ｏ）−Ｏ−からなる群から選択され、
各Ｘは、独立して、アルキレン及びアリールアルキレンからなる群から選択され、アルキレン及びアリールアルキレンは、それぞれ任意に少なくとも１つのエーテル結合によって中断されており、かつ任意に−Ｎ（Ｒ１）−Ｃ（Ｏ）−又は−Ｏ−Ｃ（Ｏ）−を末端とし、
Ｒ及びＲ１は、それぞれ独立して、水素及び炭素原子１〜４個を有するアルキルからなる群から選択され、
Ｒｆａは、炭素原子１〜１０個を有し、かつ任意に少なくとも１つの酸素原子によって中断されている、部分フッ素化又は全フッ素化アルキル基を表し、
Ｒｆｂは、ＣＦ３ＣＦＨ−及びＦ（ＣｊＦ２ｊ）−からなる群から選択され、
Ｌは、Ｆ及びＣＦ３からなる群から選択され、
Ｗは、アルキレン及びアリーレンからなる群から選択され、
Ｌ１は、−ＣＦ２−、−ＣＦ２ＣＦ２−、及び−ＣＦ（ＣＦ３）−からなる群から選択され、
ｔは、０又は１であり、Ｒｆが式：Ｒｆａ−（Ｏ）ｔ−ＣＨＦ−（ＣＦ２）ｎ−で表わされかつｔが０の場合、Ｒｆａは少なくとも１つの酸素原子によって中断されており、
ｍは、１、２、又は３であり、
ｎは、０又は１であり、
ｊは、１〜４の整数であり、
各ｋは、独立して１又は２であり、
各ｐは、独立して１〜６の整数であって、
ｚは、０〜３の整数である、
組成物。
【請求項２】
各第１の２価単位が、式：
【化２】
2010529260.tif 000002
で表わされ、式中、各Ｘ１は、独立して、アルキレン及びアリールアルキレンからなる群から選択され、アルキレン及びアリールアルキレンが、それぞれ任意に少なくとも１つのエーテル結合によって中断されている、請求項１に記載の組成物。
【請求項３】
式：
【化３】
2010529260.tif 000003
で表わされる少なくとも１つの２価単位を更に含み、式中、
各Ｒ２は、独立して、水素及び１〜４個の炭素原子を有するアルキルからなる群から選択され、
各Ｒ３は、独立して、炭素原子１〜３０個を有するアルキルである、
請求項１又は２に記載の組成物。
【請求項４】
ポリアルキレンオキシセグメントを更に含む、請求項１〜３のいずれか一項に記載の組成物。
【請求項５】
式：
【化４】
2010529260.tif 000004
で表わされる少なくとも１つのアニオン性の２価単位であって、式中、
Ｑ１は、−Ｏ−、−Ｓ−、及び−Ｎ（Ｒ１）−からなる群から選択され、
Ｒ’及びＲ１は、それぞれ独立して、水素及び１〜４個の炭素原子を有するアルキルからなる群から選択され；
Ｖは、任意に少なくとも１つのエーテル結合又はアミン結合によって中断されているアルキレンであり；
各Ｙは、独立して、水素及び対カチオンからなる群から選択されており、
Ｚは、−Ｐ（Ｏ）（ＯＹ）２、−Ｏ−Ｐ（Ｏ）（ＯＹ）２、−ＳＯ３Ｙ、及びＣＯ２Ｙからなる群から選択される、
請求項１〜４のいずれか一項に記載の組成物。
【請求項６】
式：
【化５】
2010529260.tif 000005
で表わされる少なくとも１つの２価単位を更に含み、式中、
Ｑ１は、−Ｏ−、−Ｓ−、及び−Ｎ（Ｒ１）−からなる群から選択され、
Ｒ’及びＲ１は、それぞれ独立して、水素及び１〜４個の炭素原子を有するアルキルからなる群から選択され、
Ｖは、任意に少なくとも１つのエーテル結合又はアミン結合によって中断されているアルキレンであって、
Ｚ１は、−［Ｎ（Ｒ８）３］＋Ｍ−、−Ｎ＋（ＯＹ１）（Ｒ９）３、−Ｎ＋（Ｒ８）２−（ＣＨ２）ｇ−ＳＯ３Ｙ１、及び−Ｎ＋（Ｒ８）２−（ＣＨ２）ｇ−ＣＯ２Ｙ１からなる群から選択され、式中、
各Ｒ８は、独立して、水素及び炭素原子１〜６個を有するアルキルからなる群から選択され、
各Ｒ９は、独立して、水素及び炭素原子１〜６個を有するアルキルからなる群から選択され、アルキルは任意に、少なくとも１つのハロゲン、アルコキシ、ニトロ、又はニトリル基によって置換され、又は２つのＲ９基が結合して、任意に少なくとも１つのＯ、Ｎ、又はＳを含み、かつ任意に炭素原子１〜６個を有するアルキルによって置換される５〜７員環を形成することができ、
各ｇは、それぞれ独立して２〜６の整数であり、
Ｍ−は、対アニオンであって、
Ｙ１は、水素及び遊離アニオンからなる群から選択される、
請求項１〜４のいずれか一項に記載の組成物。
【請求項７】
式：
【化６】
2010529260.tif 000006
で表わされる少なくとも１つの２価単位を更に含み、式中、
各Ｒ１０は、独立して、炭素原子１〜６個を有するアルキル及びアリールからなる群から選択され、
Ｑ１は、−Ｏ−、−Ｓ−、及び−Ｎ（Ｒ１）−からなる群から選択され、
Ｒ１及びＲ１１は、それぞれ独立して、水素及び１〜４個の炭素原子を有するアルキルからなる群から選択され、
Ｖは、任意に少なくとも１つのエーテル結合又はアミン結合によって中断されているアルキレンであり、
各Ｇは、独立して、ヒドロキシル、アルコキシ、アシルオキシ、及びハロゲンからなる群から選択されており、
ｈは、０、１、又は２である、
請求項１〜６のいずれか一項に記載の組成物。
【手続補正書】
【提出日】平成23年4月26日(2011.4.26)
【手続補正１】
【補正対象書類名】明細書
【補正対象項目名】発明の名称
【補正方法】変更
【補正の内容】
【発明の名称】硬化性シリコーンエラストマー組成物、硬化シリコーンエラストマーの製造方法、硬化シリコーンエラストマー、それを含む製品、およびシリコーンエラストマーの熱安定性または耐熱性を改良する方法
【手続補正２】
【補正対象書類名】特許請求の範囲
【補正対象項目名】全文
【補正方法】変更
【補正の内容】
【特許請求の範囲】
【請求項１】
Ａ）７５〜９５重量％のシリコーンエラストマーベース、
Ｂ）Ｂ1）カーボンブラック、
Ｂ2）炭酸カルシウム、
Ｂ3）酸化鉄、および
Ｂ4）任意に、酸化亜鉛
を含む１．５〜４０重量％の安定剤であって、安定剤１００部中に使用される成分Ｂ1、Ｂ2、Ｂ3およびＢ4の量は、２〜５０部まで変化する安定剤、ならびに
Ｃ）０〜３重量％の硬化剤
を含み、ただし、成分Ａ）、Ｂ）およびＣ）の重量％は合計して１００重量％になる硬化性シリコーンエラストマー組成物。
【請求項２】
前記シリコーンエラストマーベースが、
Ａ1）少なくとも２個の不飽和基を含みかつ２５℃で少なくとも１０００ｍＰａ・ｓの粘度を有するオルガノポリシロキサン、
Ａ2）補強性充填剤、および
Ａ3）充填剤処理剤
を含む高コンシステンシーシリコーンゴムベースである請求項１に記載の硬化性シリコーンエラストマー組成物。
【請求項３】
前記シリコーンエラストマーベースが、
Ａ1）少なくとも２個の不飽和基を含みかつ２５℃で少なくとも１０００ｍＰａ・ｓの粘度を有するオルガノポリシロキサン、
Ａ2）補強性充填剤、
Ａ3）充填剤処理剤
Ａ4）１分子あたり平均して２個を超えるケイ素結合水素原子を有するオルガノ水素シロキサン、および
Ａ5）ヒドロシリル化触媒
を含む液状シリコーンゴムである請求項１に記載の硬化性シリコーンエラストマー組成物。
【請求項４】
前記安定剤１００部が、
１０〜４０部のＢ1）カーボンブラック、
１０〜４０部のＢ2）炭酸カルシウム、および
１０〜４０部のＢ3）酸化鉄
を含む請求項１〜３のいずれか一項に記載の硬化性シリコーンエラストマー組成物。
【請求項５】
ｉ）請求項１〜４のいずれか一項に記載の組成物の混合物をある形状に成形すること、および
ｉｉ）形状化された混合物を加硫し、硬化シリコーンエラストマーを生成させること
を含む硬化シリコーンエラストマーの製造方法。
【請求項６】
請求項５に記載の方法で製造された硬化シリコーンエラストマー。
【請求項７】
前記硬化シリコーンエラストマーが少なくとも７ＭＰａの引張り強さおよび少なくとも２００％の伸びを有する請求項６に記載の硬化シリコーンエラストマー。
【請求項８】
前記硬化シリコーンエラストマーの引張り強さが、２２５℃で７日間の硬化シリコーンエラストマーの熱劣化で２５％を超えて減少しない、および／または
前記硬化シリコーンエラストマーの伸びが、２２５℃で７日間の硬化シリコーンエラストマーの熱劣化で２５％を超えて減少しない請求項６または７に記載の硬化シリコーンエラストマー。
【請求項９】
請求項６〜８のいずれか一項に記載の硬化シリコーンエラストマーを含む製品であって、Ｏリング、ガスケット、シール、ライナー、ホース、ダイヤフラム、ブーツ、弁、ベルト、ブランケット、コーティング、ロール、成形品、押出シート、チョークおよび押出品から選択される製品。
【請求項１０】
Ｉ）Ｂ1）カーボンブラック、
Ｂ2）炭酸カルシウム、
Ｂ3）酸化鉄、および
Ｂ4）任意に、酸化亜鉛
を含む熱安定剤をシリコーンエラストマーベースと混合すること、
ＩＩ）該熱安定剤を含有するシリコーンエラストマーベースを加硫すること
を含むシリコーンエラストマーの熱安定性または耐熱性を改良する方法。
【請求項１１】
前記シリコーンエラストマーベースが、高コンシステンシーシリコーンゴムベースまたは液状シリコーンゴムベースである請求項１０に記載の方法。
【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
気道の空気／血液バリアに運ばれた粒子（２０３）の相互作用をシミュレートするための装置であって、この装置は、
・潅流液の流れを受け入れて送り出す潅流チャンバ（１０１）と、
・一方の面をバリア層（２０４）でコーティングされた、前記粒子と相互作用するように構成された半透膜（２０５）と、
・前記粒子を散布した面を有する第１のシート状器官（２０２）と、
を備え、
前記潅流液が前記潅流チャンバ（１０１）内を前記半透膜（２０５）に沿って流れる時の前記空気／血液バリアにおける前記粒子（２０３）の溶解をシミュレートするために、前記半透膜（２０５）は前記潅流液と流体接触するように配置される一方で、前記第１のシート状器官（２０２）は前記膜（２０５）の前記バリア層（２０４）に接するように配置されることを特徴とする装置。
【請求項２】
前記チャンバは、
第２の上部シート状器官（２０１）と、
前記第２の上部シート状器官（２０１）を前記半透膜（２０５）の上方に取り付けるための上部間隔手段（２０７）と、
前記粒子を前記バリア層に接触させている間に、前記半透膜（２０５）を取り付け、さらに前記第１のシート状器官（２０２）に接触させるための下部間隔手段（２０８）と、
を備え、
前記上部間隔手段（２０７）に、流入及び流出潅流液を輸送するための流路（３０１）がそれぞれ設けられていることを特徴とする請求項１に記載の装置。
【請求項３】
前記装置の前記シート状器官（２０１、２０２）は基本的に平行であることを特徴とする請求項２に記載の装置。
【請求項４】
前記流路（３０１）は、前記膜（２０５）に対して基本的に平行な流れを提供するように配置されていることを特徴とする請求項２または３に記載の装置。
【請求項５】
前記バリア層は、ポリカーボハイドレート懸濁液から作られることを特徴とする請求項１乃至４のいずれか１項に記載の装置。
【請求項６】
前記バリア層は、分散した界面活性剤、好ましくはリン脂質及び／又はタンパク質界面活性剤成分を含むことを特徴とする請求項１乃至５のいずれか１項に記載の装置。
【請求項７】
前記粒子（２０３）を含む環境に前記第１のシート状器官（２０２）を曝すことにより、前記粒子が前記第１のシート状器官（２０２）上に散布されるか、あるいは、エアロゾル化した剤型の流れから前記第１のシート状器官（２０２）上に散布されることを特徴とする請求項１乃至６のいずれか１項に記載の装置。
【請求項８】
前記エアロゾル化した剤型は、少なくとも１つの薬学的に活性のある化合物を含む０．３〜１０μｍのサイズ範囲の粒子を含むことを特徴とする請求項７に記載の装置。
【請求項９】
前潅流液の分画を収集するための手段と、前記装置を固定構造体に固定化するための手段を併合した装置であって、前記固定化手段は、
・潅流液を前記チャンバ（１０１）へ及び前記チャンバから導くための接続チューブ（１０２）を備えた上部（４０１）と、
・膜（２０５）を前記上部間隔手段（２０７）に対して固定化するための中間部（４０３）と、
・粒子（２０３）を散布した表面を有する前記第１のシート状器官（２０２）を前記膜（２０５）に対して押し付けるための下部（４００）と、
を備えることを特徴とする請求項１乃至８のいずれか一項に記載の装置。
【請求項１０】
請求項１乃至９のいずれかに一項に記載の装置を準備する方法であって、
・潅流液の流れを受け入れて送り出すようにされた、半透膜から成る壁を有する潅流チャンバを設けるステップと、
・前記膜をバリア層でコーティングするステップと、
・前記第１のシート状器官を前記バリア層に接触させ固定化するステップと、
から構成され、
前記第１のシート状器官はその接触面上に散布された粒子を有し、前記粒子の散布は元々の散布パターンの最小限の乱れにとどまるようにすることを特徴とする方法。
【請求項１１】
浮遊微小粒子と気道の空気／血液バリアとの間の相互作用を調べる方法であって、
・粒子の空気流からサンプルを提供するステップと、
・請求項１乃至９のいずれか一項の記載の装置を提供するステップと、
・前記潅流チャンバに潅流液の流れを提供するステップと、
・前記粒子の空気流からの薬剤の前記相互作用を検出するステップ、及び／又は、
・前記潅流液からサンプルを収集して分析するステップと、
を含むことを特徴とする方法。
【請求項１２】
前記検出は光学検出器で行われることを特徴とする請求項１１に記載の相互作用を調べる方法。
【請求項１３】
画像解析のために、前記第１のシート状器官（２０２）の画像を記録するステップを含むことを特徴とする請求項１２に記載の方法。
【請求項１４】
前記第１のシート状器官（２０２）を照射し、前記光が前記粒子（２０３）によってどのように影響を受けるかを測定するステップを含むことを特徴とする請求項１２に記載の方法。
【請求項１５】
前記第１のシート状器官上への前記粒子の初期沈着の重量測定を含むことを特徴とする請求項１１に記載の方法。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
導電性粉末４０〜５５重量％、無機バインダー５〜１５重量％、有機ビヒクル３５〜５５重量％及び残量の溶媒を含む感光性ペースト組成物。
【請求項２】
前記無機バインダーは、前記導電性粉末１００重量部に対して１５〜３５重量部で存在する請求項１に記載の感光性ペースト組成物。
【請求項３】
前記導電性粉末は、金、銀、銅、ニッケル、パラジウム、白金、アルミニウムおよびこれらの合金から選択される１種、並びに、これらの２種のコーティングで構成されている請求項１または２に記載の感光性ペースト組成物。
【請求項４】
前記導電性粉末は球形であり、その直径（Ｄ５０）が０．１〜２μｍである請求項１〜３のいずれか一項に記載の感光性ペースト組成物。
【請求項５】
前記無機バインダーは、ＰｂＯ、Ｂｉ２Ｏ３、ＳｉＯ２、Ｂ２Ｏ３、Ｐ２Ｏ５、ＺｎＯまたはＡｌ２Ｏ３を含む金属酸化物ガラスである請求項１〜４のいずれか一項に記載の感光性ペースト組成物。
【請求項６】
前記無機バインダーの直径（Ｄ５０）は、０．１〜５μｍである請求項１〜５のいずれか一項に記載の感光性ペースト組成物。
【請求項７】
前記無機バインダーの軟化点は、４００〜６００℃である請求項１〜６のいずれか一項に記載の感光性ペースト組成物。
【請求項８】
前記有機ビヒクルは、親水性基を有するアクリルモノマーを共重合させたアクリル系ポリマー及びセルロース系ポリマーのうちの少なくとも１つを含む請求項１〜７のいずれか一項に記載の感光性ペースト組成物。
【請求項９】
前記セルロース系ポリマーは、エチルセルロース、ヒドロキシエチルセルロース、ヒドロキシプロピルセルロース、ヒドロキシエチルヒドロキシプロピルセルロースおよびこれらの混合物から選択される請求項８に記載の感光性ペースト組成物。
【請求項１０】
前記有機ビヒクルは、架橋剤及び光開始剤の少なくとも１種をさらに含んでいる請求項１〜９のいずれか一項に記載の感光性ペースト組成物。
【請求項１１】
前記溶媒は、１２０℃以上の沸点を有する請求項１〜１０のいずれか一項に記載の感光性ペースト組成物。
【請求項１２】
前記溶媒は、メチルセロソルブ、エチルセロソルブ、ブチルセロソルブ、脂肪族アルコール、α−テルピネオール、β−テルピネオール、ジヒドロテルピネオール、エチレングリコール、エチレングリコールモノブチルエーテル、ブチルセロソルブアセテート、テキサノール及びこれらの混合物から選択される請求項１〜１１のいずれか一項に記載の感光性ペースト組成物。
【請求項１３】
前記ペースト組成物は、紫外線安定剤、消泡剤、分散剤、レベリング剤、酸化防止剤、及び熱重合禁止剤のうちの少なくとも１種の添加剤をさらに含んでいる請求項１〜１２のいずれか一項に記載の感光性ペースト組成物。
【請求項１４】
請求項１〜１３のいずれか一項に記載されたペースト組成物を用いて製造されたプラズマディスプレイパネル（ＰＤＰ）電極。
【請求項１５】
前記電極の耐電圧は、４５０〜５５０Ｖである請求項１４に記載のＰＤＰ電極。
【請求項１６】
請求項１４または１５に記載の電極を備えるプラズマディスプレイパネル。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
画像形成性層を上に有する基材を含み、当該画像形成性層が、
遊離基重合性成分、
画像形成輻射線への暴露によって遊離基重合性基の重合を開始するのに十分な遊離基を生成することのできる開始剤組成物であって、ホウ酸ジアリールヨードニウムを含む開始剤組成物、
複素環式基を連結しているメチン鎖を有する赤外線吸収性シアニン色素、ここで、前記メチン鎖は少なくとも７個の炭素原子鎖長を有する、および
一次ポリマーバインダー、
を含み、前記画像形成性要素は、さらに、前記画像形成性層上に配置されたオーバーコートを含み、当該オーバーコートは、主に、８５％以下の加水分解度を有するポリ（ビニルアルコール）から構成されている、画像形成性要素。
【請求項２】
前記オーバーコートは、６０〜８５％の加水分解度を有する１または２種以上のポリ（ビニルアルコール）樹脂から主に構成される、請求項１に記載の要素。
【請求項３】
前記ホウ酸ジアリールヨードニウムが下記構造（ＩＢ）：
【化１】
2010529490.tif 000001
｛式中、Ｘ及びＹは、独立に、ハロ、アルキル、アルコキシ、アリール又はシクロアルキル基であり、あるいは、２つ若しくは３つ以上の隣接するＸ又はＹ基が結合して、それぞれのフェニル基と縮合炭素環または複素環式環を形成していてもよく、ｐおよびｑは独立に０または１〜５の整数であり、
【化２】
2010529490.tif 000002
は、下記構造（ＩＢz）：
【化３】
2010529490.tif 000003
（式中、Ｒ1、Ｒ2、Ｒ3 及びＲ4は、独立に、アルキル、アリール、アルケニル、アルキニル、シクロアルキル又はヘテロシクリル基であるか、またはＲ1、Ｒ2、Ｒ3、及びＲ4のうちの２つまたは３つ以上が結合してホウ素原子と複素環式環を形成していることができる）
により表される有機アニオンである｝
により表される、請求項１または２に記載の要素。
【請求項４】
前記赤外線吸収性シアニン色素が、前記画像形成性層の総乾燥質量を基準として１〜３０質量％の量で存在し、下記構造（ＤＹＥ−ＩＩ）：
【化４】
2010529490.tif 000004
（式中、Ｘ1 は、水素、あるいは、ハロ、−ＮＰｈ2 、もしくは−Ｘ2 Ｌ1 基、または下記構造（ＸA ）により表される基である：
【化５】
2010529490.tif 000005
ここで、Ｐｈはフェニル基を表し、Ｘ2 はオキシまたはチオ基を表し、Ｌ1 は炭素原子数１〜１２の炭化水素基、環内に１２個以下の炭素原子を有するヘテロアリール基、または環内に１２個以下の原子を有する非芳香族複素環式基を表し、Ｒa は１または２個以上の同じまたは異なるアルキル、アリール、アミノまたはハロ置換基を表し、
【化６】
2010529490.tif 000006
は一価のアニオンであり、
Ｙ1 およびＹ2 は同じまたは異なる硫黄原子またはメチレン基を表し、Ａｒ1およびＡｒ2は同じまたは異なるフェニル、ナフチルまたはアントリル基であり、Ｒ6'およびＲ7'は独立に、炭素原子数１２以下のアルキル、シクロアルキルまたはアリール基を表すか、あるいはそれらは組み合わさって５または６員炭素環式環を形成していてもよく、Ｒ4'、Ｒ5'、Ｒ8'およびＲ9'は、独立に、水素、あるいは炭素原子数１２以下のアルキル、シクロアルキルまたはアリール基であり、Ｒ10'およびＲ11'は、独立に、アルキル、シクロアルキルまたはアリール基である)
により表される、請求項１〜３のいずれか一項に記載の要素。
【請求項５】
Ａ）画像形成輻射線を使用して請求項１〜４のいずれか一項に記載の画像形成性要素を像様露光して、露光領域および非露光領域を生成させること、および
Ｂ）露光後ベーキング工程有りまたは無しで、像様露光された要素を現像して、非露光領域だけを除去すること、
を含む方法。
【請求項６】
工程Ｂが、１２未満のｐＨを有する水性アルカリ性現像液を使用して印刷機外で行われる、請求項５に記載の方法。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
ヨウ化物化合物を含む試薬と決定すべき濃度の過酸および決定すべき濃度の過酸化物を有する使用組成物の試料とを含む試料混合物を作製するステップ、
時間の関数として前記試料混合物の吸光度を示す応答データを収集するステップ、ならびに
前記応答データに基づいて、前記使用組成物中の前記過酸の濃度および前記過酸化物の濃度を決定するステップを含み、
前記過酸の濃度および前記過酸化物の濃度を決定するステップが、
前記試料混合物の前記吸光度を示す前記データと時間との間の、傾きおよびｙ切片を含む、最も適合する線形関係を決定すること、
前記ｙ切片に基づいて前記過酸の濃度を計算すること、および
前記傾きに基づいて前記過酸化物の濃度を計算することを含む方法。
【請求項２】
前記試料混合物の前記吸光度を示す前記データと時間との間の最も適合する線形関係を決定することが、最も適合する１次式を決定することを含む請求項１の方法。
【請求項３】
前記試料混合物の前記吸光度を示す前記データと時間との間の最も適合する線形関係を決定することが、最も適合する、より高次の等式を決定することを含む請求項１の方法。
【請求項４】
前記過酸の濃度を計算することが、前記ｙ切片に過酸の変換要素をかけ算することを含む請求項１の方法。
【請求項５】
前記過酸化物の濃度を計算することが、前記傾きに過酸化物の変換要素をかけ算することを含む請求項１の方法。
【請求項６】
前記最も適合する線形関係を決定する前記ステップが、前記応答データに基づいて線形回帰分析を行うことを含む請求項１の方法。
【請求項７】
ヨウ化物化合物を含む試薬と決定すべき濃度の過酸および決定すべき濃度の過酸化物を有する使用組成物の試料とを含む試料混合物を作製するシーケンシャルインジェクションマニホールド、
時間の関数として前記試料混合物の吸光度を示す応答データを前記試料混合物から取得する検出器、ならびに
前記応答データに基づいて前記使用組成物中の前記過酸の濃度および前記過酸化物の濃度を決定する演算処理装置を含み、
前記演算処理装置は、少なくとも、前記試料混合物の吸光度を示す前記データと時間との間の、傾きおよびｙ切片を含む、最も適合する線形関係を決定すること、前記ｙ切片に基づいて前記過酸の濃度を計算すること、および前記傾きに基づいて前記過酸化物の濃度を計算することによって、前記過酸の濃度および前記過酸化物の濃度を決定するシステム。
【請求項８】
前記過酸が、ペルオキシ基（−ＯＯＨ）で置換された水酸基（−ＯＨ）を有する酸を含む請求項７のシステム。
【請求項９】
前記過酸が、ペルオキシカルボン酸、ペルオキシ酸、ペルオキシ酢酸、Ｃ２（ペル酢酸）、Ｃ８（ペルオクタン）酸、ペルオキシオクタン酸、Ｃ６過酸、Ｃ９過酸、Ｃ１０過酸、Ｃ１１過酸およびＣ１２過酸のうちの少なくとも１種を含む請求項７のシステム。
【請求項１０】
前記検出器が、２５℃の温度よりも低く維持された試料混合物から前記応答データを取得する請求項７のシステム。